(57)【要約】      （修正有）【課題】有機電子素子において、蛍光エミッターとしても三重項エミッターとして、熱的に安定で、良好な効率と同時に長寿命をもたらし、合成的に簡単で、高収率で入手可能な材料で、特に青色発光化合物として有用な新規材料の提供。【解決手段】式（１）等で表される化合物。2015212261.tif 000033（ＸはＣ（Ｒ１）２等；ＹはＣＲ；ＲはＨ、Ｎ（Ａｒ）２等Ｒ１は、Ｈ、１〜２０個のＣ原子を有する直鎖アルキル等；Ａｒは１以上の非芳香族基Ｒ１で置換されてよい５〜４０個の芳香族環原子を有する芳香族等）【選択図】なし【特許請求の範囲】
【請求項１】
式（１）、（２）、（３）、（４）または（５）の化合物。
【化１】
2015212261.tif 000029
（式中：
Ｘは、各場合に互いに独立して、Ｂ（Ｒ１）、Ｃ（Ｒ１）２、Ｓｉ（Ｒ１）２、Ｃ=ＮＲ１、Ｃ=Ｃ（Ｒ１）２、Ｏ、Ｓ、Ｃ=Ｏ、Ｓ=Ｏ、ＳＯ２、Ｎ（Ｒ１）、Ｐ（Ｒ１）およびＰ（=Ｏ）Ｒ１から選ばれる二価ブリッジであり、
Ｙは、各場合に互いに独立して、ＣＲまたはＮであり、
Ｒは、各場合に互いに独立して、Ｈ、Ｄ、Ｆ、Ｃｌ、Ｂｒ、Ｉ、Ｎ（Ｒ２）２、Ｎ（Ａｒ）２、Ｃ（=Ｏ）Ａｒ、Ｐ（=Ｏ）Ａｒ２、Ｓ（=Ｏ）Ａｒ、Ｓ（=Ｏ）２Ａｒ、ＣＲ２=ＣＲ２Ａｒ、ＣＮ、ＮＯ２、Ｓｉ（Ｒ２）３、Ｂ（ＯＲ２）２、ＯＳＯ２Ｒ２、１〜４０個のＣ原子を有する直鎖アルキル、アルコキシ若しくはチオアルコキシ基、または３〜４０個のＣ原子を有する分岐或いは環状アルキル、アルコキシ若しくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、Ｓ若しくはＣＯＮＲ２で置き代えられてよく、また、１以上のＨ原子は、Ｄ、Ｆ、Ｃｌ、Ｂｒ、Ｉ、ＣＮ若しくはＮＯ２で置き代えられてよい。）、または、各場合に１以上の非芳香族基Ｒにより置換されてよい５〜４０個の芳香族環原子を有する芳香族若しくは複素環式芳香族環構造、または１以上の非芳香族基Ｒにより置換されてよい５〜４０個の芳香族環原子を有するアリールオキシ若しくはヘテロアリールオキシ基、またはこれらの構造の組み合わせであり；ここで、２以上の基Ｒは、互いにモノ-或いはポリ環状、脂肪族もしくは芳香族環構造を形成してもよく；
Ｒ１は、各場合に互いに独立して、Ｈ、Ｄ、Ｆ、Ｃｌ、Ｂｒ、Ｉ、ＣＮ、ＮＯ２、Ｂ（ＯＲ２）２、Ｓｉ（Ｒ２）３、１〜４０個のＣ原子を有する直鎖アルキル、アルコキシ若しくはチオアルコキシ基、または３〜４０個のＣ原子を有する分岐或いは環状アルキル、アルコキシ若しくはチオアルコキシ基（夫々は、１以上の基Ｒ２により置換されてよく、１以上の隣接しないＣＨ２基は、-Ｒ２Ｃ=ＣＲ２-、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、-Ｏ-、-Ｓ-、-ＣＯＯ-若しくはＣＯＮＲ２で置き代えられてよく、また、１以上のＨ原子は、Ｄ、Ｆ、Ｃｌ、Ｂｒ、Ｉ、ＣＮ若しくはＮＯ２で置き代えられてよい。）、または、１以上の基Ｒ２により置換されてよいアリールアミン若しくは置換カルバゾール、または１以上の非芳香族基Ｒ１により置換されてよい５〜４０個の芳香族環原子を有する芳香族若しくは複素環式芳香族環構造、または１以上の非芳香族基Ｒ１により置換されてよい５〜４０個の芳香族環原子を有するアリールオキシ若しくはヘテロアリールオキシ基、またはこれらの構造の組み合わせであり；ここで、２以上の置換基Ｒ１は、モノ-或いはポリ環状、脂肪族もしくは芳香族環構造を互いに形成してもよく；
Ｒ２は、各場合に互いに独立して、Ｈ、Ｄまたは１〜２０個のＣ原子を有する脂肪族または芳香族炭化水素基であり、
Ａｒは、各場合に互いに独立して、１以上の非芳香族基Ｒ１で置換されてよい５〜４０個の芳香族環原子を有する芳香族若しくは複素環式芳香族環構造であり；ここで、同じ原子に結合する二個の基Ａｒは、単結合若しくは二価基Ｃ（Ｒ１）２により互いに連結してもよく、
および次の二個の化合物は除外される。）
【化２】
2015212261.tif 000030
【請求項２】
基Ｘは、出現毎に同一であるか異なり、Ｃ（Ｒ１）２、ＮＲ１、Ｏ、ＳまたはＣ=Ｏから選ばれることを特徴とする、請求項１記載の化合物。
【請求項３】
式（１）〜（５）中の最大二個の記号ＹがＮを表わし、他の記号ＹがＣＲを表わすことを特徴とする、請求項１または２記載の化合物。
【請求項４】
記号Ｒは、出現毎に同一であるか異なり、Ｈ、Ｄ、Ｆ、Ｎ（Ａｒ）２、ＣＮ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または、各場合に１以上の非芳香族基Ｒにより置換されてよい５〜２５個の芳香族環原子を有する芳香族若しくは複素環式芳香族環構造、またはこれらの構造の組み合わせであり；ここで、２以上の基Ｒは、モノ-或いはポリ環状、脂肪族もしくは芳香族環構造を形成してもよいことを特徴とする、請求項１〜３何れか１項記載の化合物。
【請求項５】
記号Ｒ１は、出現毎に同一であるか異なり、Ｈ、Ｄ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または１以上の非芳香族基Ｒ１により置換されてよい５〜２５個の芳香族環原子を有する芳香族若しくは複素環式芳香族環構造、またはこれらの構造の組み合わせであり；ここで、２以上の置換基Ｒ１は、互いにモノ-或いはポリ環状、脂肪族もしくは芳香族環構造を形成してもよいことを特徴とする、請求項１〜４何れか１項記載の化合物。
【請求項６】
Ｘは、出現毎に同一であるか異なり、Ｃ（Ｒ１）２、ＮＲ１、Ｏ、ＳまたはＣ=Ｏ、特に、Ｃ（Ｒ１）２から選ばれ、
Ｙは、出現毎に同一であるか異なり、ＣＲ１またはＮであり、ここで、式（１）〜（５）の最大一或いは二個の記号ＹがＮであり、特に、出現毎に同一であるか異なり、ＣＲであり、
Ｒは、出現毎に同一であるか異なり、Ｈ、Ｄ、Ｆ、Ｎ（Ａｒ）２、ＣＮ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または、各場合に１以上の非芳香族基Ｒにより置換されてよい５〜２５個の芳香族環原子を有する芳香族若しくは複素環式芳香族環構造、またはこれらの構造の組み合わせであり；ここで、２以上の基Ｒは、モノ-或いはポリ環状、脂肪族もしくは芳香族環構造を形成してもよく、特に、好ましくは、Ｈ、Ｎ（Ａｒ）２、１〜１０個のＣ原子を有する直鎖アルキル基または３〜４０個のＣ原子を有する分岐或いは環状アルキル基、特に、メチル基であり、または、各場合に１以上の非芳香族基Ｒにより置換されてよい５〜２５個の芳香族環原子を有する芳香族若しくは複素環式芳香族環構造であり、；ここで、２以上の基Ｒは、モノ-或いはポリ環状、脂肪族もしくは芳香族環構造を形成してもよく
Ｒ１は、出現毎に同一であるか異なり、Ｈ、Ｄ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または１以上の非芳香族基Ｒ１により置換されてよい５〜２５個の芳香族環原子を有する芳香族若しくは複素環式芳香族環構造、またはこれらの構造の組み合わせであり；ここで、２以上の置換基Ｒ１は、互いにモノ-或いはポリ環状、脂肪族もしくは芳香族環構造を形成してもよく、特に、好ましくは、Ｈ、１〜１０個のＣ原子を有する直鎖アルキル基、または３〜１０個のＣ原子を有する分岐或いは環状アルキル基、特に、メチル基であり、または１以上の非芳香族基Ｒ１により置換されてよい５〜１０個の芳香族環原子を有する芳香族若しくは複素環式芳香族環構造、特に、１以上の非芳香族基Ｒ１により置換されてよいフェニル基であり；ここで、２以上の置換基Ｒ１は、互いにモノ-或いはポリ環状、脂肪族もしくは芳香族環構造を形成してもよく、その他の記号は、請求項１で言及される意味を有することを特徴とする、請求項１〜５何れか１項記載の化合物。
【請求項７】
式（１ａ）〜（５ａ）から選択される、請求項１乃至６何れか１項記載の化合物。
（式中、使用される記号は請求項１で言及される意味を有し、各構造中の最大二個の記号ＹがＮである。）
【化３】
2015212261.tif 000031
【請求項８】
式（１ｂ）〜（５ｂ）の化合物から選択される、請求項１乃至７何れか１項記載の化合物。
（式中、ＲとＸは請求項１で言及される意味を有する。）
【化４】
2015212261.tif 000032
【請求項９】
請求項１乃至８何れか１項記載の定義を有し、１以上の基Ｒが隣接する繰り返し単位に結合する（１）、（２）、（３）、（４）または（５）の１以上の化合物を含むダイマー、オリゴマー、ポリマーまたはデンドリマー。
【請求項１０】
以下の工程を有することを特徴とする、請求項１〜８何れか１項記載の化合物の調製方法。
ａ）官能化されたナフタレンまたは官能化されたアントラセンまたは対応する他の官能化された芳香族化合物の、芳香族及び／または複素環式芳香族化合物へのカップリング、
ｂ）閉環反応によるナフタレンまたはアントラセンおよび芳香族及び／または複素環式芳香族化合物との間の一以上の二価ブリッジの形成。
【請求項１１】
以下のさらなる反応工程を含むことを特徴とする、請求項１０項記載の調製方法。
ａ）工程ａ）とｂ）により得られた親構造の塩素化、臭素化または沃素化による官能化、ｂ）引き続く芳香族アミンへのハートビッヒ-ブッフバルトカップリングまたは、アリールボロン酸若しくはアリールボロン酸誘導体へのスズキカップリングまたは重合化。
【請求項１２】
有機電子素子、好ましくは、有機発光ダイオード（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）における請求項１〜９何れか１項記載の化合物の使用。
【請求項１３】
請求項１〜９何れか１項記載の一以上の化合物を含む、有機電子素子、特に、有機エレクトロルミネセンス素子（有機発光ダイオード若しくはポリマー発光ダイオード）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）。
【請求項１４】
１以上の請求項１〜９何れか１項記載の１以上の化合物を含む、有機層。
【請求項１５】
請求項１〜９何れか１項記載の化合物が、発光層中の発光化合物として及び／または発光層中の蛍光発光または燐光発エミッターのためのホスト材料として及び／または正孔注入または正孔輸送層中の正孔輸送材料として及び／または電子障壁層中の電子障壁材料として及び／または正孔障壁層中の正孔障壁材料として及び／または電子注入または電子輸送層中の電子輸送材料として使用されることを特徴とする、請求項１３記載の有機電子素子。
【発明の詳細な説明】
【技術分野】
【０００１】
本発明は、一般式（１）、（２）、（３）、（４）および（５）の多重環ブリッジを有する縮合芳香族化合物に関する。本発明は、さらに、本発明の化合物の有機電子素子での使用と本発明の化合物の製造方法に関する。本発明は、さらに、本発明の化合物を含む有機電子素子にも関する。
【０００２】
有機半導体は、最も広い意味での電子産業に帰することのできる多くの異なる型の用途のために開発されている。これら有機半導体が、機能性材料として使用される有機エレクトロルミネセンス素子（ＯＬＥＤ）の構造は、例えば、US 4539507、US 5151629、EP 0676461及びWO 98/27136に記載されている。しかしながら、これらの素子には、更なる改善がなお必要とされる。
【０００３】
１．先行技術によるシステムでは、一以上のドーパントは、発光層中のホスト材料中で通常使用される。発光層中で純粋物質として使用することのできる化合物を得ることは、素子製造における技術的簡素化を意味することから、理にかなったことであろう。
【０００４】
２．長寿命で高品質の用途で使用することを目的として有機エレクトロルミネセンス素子の寿命の改善がなお必要とされる。
【０００５】
３．現在有機エレクトロルミネセンス素子に使用される多くの有機化合物の熱安定性は、満足できるものではなく、素材の昇華による材料の精製と熱蒸発による材料の適用の双方において相当な問題が生じていることを意味している。これは、特に、青色発光化合物としてよく使用されるスチリルアミノ基を含む化合物に当てはまる。
【０００６】
４．また、効率と駆動電圧の改善がなお必要とされる。
【０００７】
蛍光ＯＬＥＤのために、先行技術で使用されるホスト材料は、特に、縮合芳香族化合物、特に、アントラセンまたはピレン誘導体であり、特に、青色発光エレクトロルミネセンス素子のために使用されるのは、例えば、9,10-ビス(2-ナフチル)アントラセン(US 5935721）である。更なるアントラセン誘導体は、WO 01/076323、WO 01/021729、WO 04/013073、WO 04/018588、WO 03/087023またはWO 04/018587に開示されている。アリール置換ピレン及びクリセン系のホスト材料は、WO 04/016575に記載されている。高品質の用途のためには、入手可能な改善されたホスト材料を有する必要がある。
【０００８】
青色発光化合物の場合に言及されてもよい先行技術は、アリールビニルアミンの使用である（例えば、WO 04/013073、WO 04/016575、WO 04/018587）。しかしながら、これら化合物は、熱的に不安定であり、分解せずに蒸発することはできず、ＯＬＥＤ合成のための高度な技術的複雑性を必要とし、それゆえに工業的には不利益がある。更なる不利益は、これら化合物の発光色である：暗青色発光（０．１５〜０．１８範囲のＣＩＥｙ座標）がこれら化合物を使用する先行技術に記載されているが、先行技術に従って単純な素子でこれら色座標を再現することは可能ではなかった。反対に、緑青色発光がここでは得られる。したがって、高品質の用途のためには、特に、素子と昇華安定性と発光色に関して入手可能な改善されたエミッターを得る必要がある。有機エレクトロルミネセンス素子に使用される電子輸送化合物は、通常ＡｌＱ３（アルミニウムトリスヒドロキシキノリナート）（US4539507）である。これは、多くの欠点を有する：昇華温度で部分的に分解することから、残留物を残すことなく気相堆積により適用することができず、これが、特に製造プラントでの主な問題である。さらなる欠点は、ＡｌＱ３の強い吸収性であり、低電子移動度であり、より高い電圧とそれゆえのより低いパワー効率を生じる。ディスプレーにおける短絡を回避するために、層厚を増加することが望まれるが、その低電荷運搬移動性とその結果の電圧増加により、これは、ＡｌＱ３では不可能である。さらに、ＡｌＱ３の本来の色（固体中で黄色）は、特に、青色ＯＬＥＤにおいて、再吸収と弱い再発光によりカラーシフトを生じ、非常に望ましくないものとなることが判明している。効率と色配置での相当の損失をもつ青色ＯＬＥＤを製造することができるだけである。前記欠点にもかかわらず、ＡｌＱ３は、未だＯＬＥＤ中の電子輸送材料の広い種類の要請に対する現在までの最良の妥協の産物となっている。
【０００９】
したがって、有機電子素子において、熱的に安定で、良好な効率と同時に長い寿命をもたらし、素子の製造中と動作中に再現性のある結果を与え、合成的に簡単で高収率で入手可能であり高い熱安定性を有する改善された材料、特に、蛍光エミッターと三重項エミッターのみならず、発光化合物、特に、青色発光化合物、正孔輸送材料および電子輸送材料に対する需要が引き続き存在する。
【００１０】
したがって、本発明の目的は、このような化合物の提供にある。
【００１１】
驚くべきことに、以下の式（１）〜（５）の二重ブリッジ芳香族系は、励起波長と発光波長との小さな相違（ストークスシフト）を呈するだけであることから、その優秀な特性により、有機エレクトロルミネセンス素子での使用のための機能性材料として非常に高度に適切であることが見出された。先行技術から知られる機能性材料は、しばしば、オレフィン二重結合のようなフレキシブルな単位を有し、回転自由度数を増加し、その結果、ストークスシフトを増加する。更に、本発明に従う化合物中の強固な単位は、高い熱安定性と高いガラス転移温度を保証し、それゆえ分解せずに昇華することができる。高いガラス転移温度は、長い寿命を達成するために、特に、高温度での使用のために重要である。
【００１２】
この目的のために、本発明は、式（１）、（２）、（３）、（４）または（５）の化合物を提供する。
【化１】
2015212261.tif 000002
【００１３】
式中：
Ｘは、各場合に互いに独立して、Ｂ（Ｒ１）、Ｃ（Ｒ１）２、Ｓｉ（Ｒ１）２、Ｃ=ＮＲ１、Ｃ=Ｃ（Ｒ１）２、Ｏ、Ｓ、Ｃ=Ｏ、Ｓ=Ｏ、ＳＯ２、Ｎ（Ｒ１）、Ｐ（Ｒ１）およびＰ（=Ｏ）Ｒ１から選ばれる二価ブリッジであり、
Ｙは、各場合に互いに独立して、ＣＲまたはＮであり、
Ｒは、各場合に互いに独立して、Ｈ、Ｄ、Ｆ、Ｃｌ、Ｂｒ、Ｉ、Ｎ（Ｒ２）２、Ｎ（Ａｒ）２、Ｃ（=Ｏ）Ａｒ、Ｐ（=Ｏ）Ａｒ２、Ｓ（=Ｏ）Ａｒ、Ｓ（=Ｏ）２Ａｒ、ＣＲ２=ＣＲ２Ａｒ、ＣＮ、ＮＯ２、Ｓｉ（Ｒ２）３、Ｂ（ＯＲ２）２、ＯＳＯ２Ｒ２、１〜４０個のＣ原子を有する直鎖アルキル、アルコキシ若しくはチオアルコキシ基、または３〜４０個のＣ原子を有する分岐或いは環状アルキル、アルコキシ若しくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、Ｓ若しくはＣＯＮＲ２で置き代えられてよく、また、１以上のＨ原子は、Ｄ、Ｆ、Ｃｌ、Ｂｒ、Ｉ、ＣＮ若しくはＮＯ２で置き代えられてよい。）、または、各場合に１以上の非芳香族基Ｒにより置換されてよい５〜４０個の芳香族環原子を有する芳香族若しくは複素環式芳香族環構造、または１以上の非芳香族基Ｒにより置換されてよい５〜４０個の芳香族環原子を有するアリールオキシ若しくはヘテロアリールオキシ基、またはこれらの構造の組み合わせであり；ここで、２以上の基Ｒは、モノ-或いはポリ環状、脂肪族もしくは芳香族環構造を形成してもよく；
Ｒ１は、各場合に互いに独立して、Ｈ、Ｄ、Ｆ、Ｃｌ、Ｂｒ、Ｉ、ＣＮ、ＮＯ２、Ｂ（ＯＲ２）２、Ｓｉ（Ｒ２）３、１〜４０個のＣ原子を有する直鎖アルキル、アルコキシ若しくはチオアルコキシ基、または３〜４０個のＣ原子を有する分岐或いは環状アルキル、アルコキシ若しくはチオアルコキシ基（夫々は、１以上の基Ｒ２により置換されてよく、１以上の隣接しないＣＨ２基は、-Ｒ２Ｃ=ＣＲ２-、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、-Ｏ-、-Ｓ-、-ＣＯＯ-若しくは-ＣＯＮＲ２で置き代えられてよく、また、１以上のＨ原子は、Ｄ、Ｆ、Ｃｌ、Ｂｒ、Ｉ、ＣＮ若しくはＮＯ２で置き代えられてよい。）、または、１以上の基Ｒ２により置換されてよいアリールアミン若しくは置換カルバゾール、または１以上の非芳香族基Ｒ１により置換されてよい５〜４０個の芳香族環原子を有する芳香族若しくは複素環式芳香族環構造、または１以上の非芳香族基Ｒ１により置換されてよい５〜４０個の芳香族環原子を有するアリールオキシ若しくはヘテロアリールオキシ基、またはこれらの構造の組み合わせであり；ここで、２以上の置換基Ｒ１は、互いにモノ-或いはポリ環状、脂肪族もしくは芳香族環構造を形成してもよく；
Ｒ２は、各場合に互いに独立して、Ｈ、Ｄまたは１〜２０個のＣ原子を有する脂肪族または芳香族炭化水素基であり、
Ａｒは、各場合に互いに独立して、１以上の非芳香族基Ｒ１で置換されてよい５〜４０個の芳香族環原子を有する芳香族若しくは複素環式芳香族環構造であり；ここで、同じ原子に結合する二個の基Ａｒは、単結合若しくは二価基Ｃ（Ｒ１）２により互いに連結してもよい。
【００１４】
次の化合物は先行技術から知られている（Journal of the Chemical Society (1937), 1096-1103）。
【化２】
2015212261.tif 000003
【００１５】
これら化合物は、本発明の目的のために使用することもできるが、本発明の目的のための保護対象からは除外される。
【００１６】
前記定義される基が一つの化合物内で何度も生じるならば、その基は、互いに独立して、出現毎に同一であるか異なり、それぞれの定義に対応していてよい。
【００１７】
さらに、以下の一般的な定義が、本発明の範囲内で使用される。
【００１８】
本発明の目的のために、アリール基は、５〜６０個のＣ原子を含み；本発明の目的のために、ヘテロアリール基は、２〜６０個のＣ原子と少なくとも１個のヘテロ原子を含むが、但し、Ｃ原子とヘテロ原子の合計は少なくとも５個である。ヘテロ原子は、好ましくは、Ｎ、Ｏ及び/またはＳから選ばれる。ここで、アリール基若しくはヘテロアリール基は、単純な芳香族環すなわちベンゼン、または、単純な複素環式芳香族環、例えば、ピリジン、ピリミジン、チオフェン等、または、縮合アリール若しくはヘテロリール基、例えば、ナフタレン、アントラセン、フェナントレン、キノリン、イソキノリン、ベンゾチオフェン、ベンゾフラン及びインドール等の何れかを意味するものと解される。もちろん、ナフタレンとキノリンが、特に、好ましい。
【００１９】
本発明の目的のために、一般式（１）〜（５）中の基Ａｒは、特に好ましくは、ベンゼン、ビフェニル、ナフタレン、ピリジン、ピリミジン、ピラジン、ピリダジン、トリアジン、キノリン、イソキノリン、フラン、チオフェン、ピロール、ベンゾフラン、ベンゾチオフェン及びインドールでありベンゼン、ナフタレン、ピリジン、キノリン及びイソキノリンが、最も好ましい。
【００２０】
本発明の目的のために、芳香族環構造は、環構造中に５〜６０個のＣ原子を含む。本発明の目的のために、複素環式芳香族環構造は、環構造中に２〜６０個のＣ原子と少なくとも１個のヘテロ原子を含むが、但し、Ｃ原子とヘテロ原子の合計は少なくとも５個である。ヘテロ原子は、好ましくは、Ｎ、Ｏ及び/またはＳから選ばれる。本発明の目的のために、芳香族若しくは複素環式芳香族環構造は、必ずしもアリール若しくはヘテロアリール基のみを含む構造ではなく、加えて、複数のアリール若しくはヘテロアリール基は、例えば、ｓｐ３混成のＣ、Ｎ或いはＯ原子のような短い非芳香族単位（Ｈ以外の原子は、好ましくは、１０％より少ない）により中断されていてもよい構造を意味するものと解される。このように、例えば9,9’-スピロビフルオレン、9,9-ジアリールフルオレン、トリアリールアミン、ジアリールエーテル、スチルベン等のような構造も、本発明の目的のための芳香族環構造を意味するものと解され、二個以上のアリール基が、たとえば、直鎖或いは環状アルキル基により、若しくはシリル基により中断される構造も同様である。
【００２１】
本発明の目的のためには、Ｃ１〜Ｃ４０-アルキル基は、ここで、加えて、個々のＨ原子若しくはＣＨ２基は、上記した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル或いはオクチニルを意味するものと解される。Ｃ１〜Ｃ４０-アルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシまたは２-メチルブトキシを意味するものと解される。
【００２２】
５〜６０個の芳香族環原子を有する芳香族または複素環式芳香族環構造は、各場合に、上記した基Ｒにより置換されていてもよく、任意の所望の位置で、芳香族または複素環式芳香族系に連結していてもよいが、特に、ベンゼン、ナフタレン、アントラセン、フェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-若しくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジン及びベンゾチアジアゾールから誘導される基を意味するものと解される。
【００２３】
本発明の好ましい具体例では、基Ｘは、出現毎に同一であるか異なり、Ｃ（Ｒ１）２、ＮＲ１、Ｏ、ＳまたはＣ=Ｏから選ばれる。基Ｘは、特に好ましくは、出現毎に同一であるか異なり、Ｃ（Ｒ１）２である。
【００２４】
本発明のさらに好ましい具体例では、式（１）〜（５）中の０、１または２個の記号Ｙは、Ｎを表わし、その他の記号Ｙは、出現毎に同一であるか異なり、ＣＲを表わす。特に好ましくは、すべての記号Ｙは、出現毎に同一であるか異なり、ＣＲを表わす。
【００２５】
本発明のさらに好ましい具体例では、記号Ｒは、出現毎に同一であるか異なり、Ｈ、Ｄ、Ｆ、Ｎ（Ａｒ）２、ＣＮ、１〜２０個のＣ原子を有する直鎖アルキル若しくはアルコキシ基、または３〜４０個のＣ原子を有する分岐或いは環状アルキル若しくはアルコキシ基（夫々は、１以上の基Ｒ２により置換されてよく、また、１以上のＨ原子は、Ｆで置き代えられてよい。）、または、各場合に１以上の非芳香族基Ｒにより置換されてよい５〜２５個の芳香族環原子を有する芳香族若しくは複素環式芳香族環構造、またはこれらの構造の組み合わせであり；ここで、２以上の基Ｒは、モノ-或いはポリ環状、脂肪族もしくは芳香族環構造を形成してもよい。特に好ましくは、記号Ｒは、出現毎に同一であるか異なり、Ｈ、Ｎ（Ａｒ）２、１〜１０個のＣ原子を有する直鎖アルキル基、または３〜４０個のＣ原子を有する分岐或いは環状アルキル基、特に、メチル基であり、または、各場合に１以上の非芳香族基Ｒにより置換されてよい５〜２５個の芳香族環原子を有する芳香族若しくは複素環式芳香族環構造であり；ここで、２以上の基Ｒは、モノ-或いはポリ環状、脂肪族もしくは芳香族環構造を形成してもよい。
【００２６】
本発明のさらに好ましい具体例では、記号Ｒ１は、出現毎に同一であるか異なり、Ｈ、Ｄ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または１以上の非芳香族基Ｒ１により置換されてよい５〜２５個の芳香族環原子を有する芳香族若しくは複素環式芳香族環構造、またはこれらの構造の組み合わせであり；ここで、２以上の置換基Ｒ１は、互いにモノ-或いはポリ環状、脂肪族もしくは芳香族環構造を形成してもよい。本発明の特に好ましい具体例では、記号Ｒ１は、出現毎に同一であるか異なり、Ｈ、Ｄ、１〜１０個のＣ原子を有する直鎖アルキル基、または３〜１０個のＣ原子を有する分岐或いは環状アルキル基、特に、メチル基であり、または１以上の非芳香族基Ｒ１により置換されてよい５〜１０個の芳香族環原子を有する芳香族若しくは複素環式芳香族環構造、特に、フェニル基であり；ここで、２以上の置換基Ｒ１は、互いにモノ-或いはポリ環状、脂肪族もしくは芳香族環構造を形成してもよい。
【００２７】
本発明の好ましい具体例では、一般式（１）、（２）、（３）、（４）および（５）の化合物に以下が適用される。
【００２８】
Ｘは、各場合に互いに独立して、Ｃ（Ｒ１）２、Ｃ=ＮＲ１、Ｃ=Ｃ（Ｒ１）２、Ｏ、Ｓ、Ｃ=ＯおよびＮ（Ｒ１）から選ばれる二価ブリッジであり、
Ｙは、各場合に互いに独立して、ＣＲまたはＮであり、
Ｒは、各場合に互いに独立して、Ｈ、Ｄ、Ｆ、Ｎ（Ａｒ）２、Ｃ（=Ｏ）Ａｒ、ＣＲ２=ＣＲ２Ａｒ、ＣＮ、１〜１０個のＣ原子を有する直鎖アルキル、アルコキシ若しくはチオアルコキシ基、または３〜１０個のＣ原子を有する分岐或いは環状アルキル、アルコキシ若しくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｃ=Ｏ、ＮＲ２、Ｏ、Ｓ若しくはＣＯＮＲ２で置き代えられてよく、また、１以上のＨ原子は、Ｄ、Ｆ若しくＣＮで置き代えられてよい。）、または、各場合に１以上の非芳香族基Ｒ２により置換されてよい５〜４０個の芳香族環原子を有する芳香族若しくは複素環式芳香族環構造、または１以上の非芳香族基Ｒ２により置換されてよい５〜４０個の芳香族環原子を有するアリールオキシ若しくはヘテロアリールオキシ基、またはこれらの構造の組み合わせであり；ここで、２以上の基Ｒ若しくは２以上の基Ｒ’は、モノ-或いはポリ環状、脂肪族もしくは芳香族環構造を形成してもよく；
Ｒ１は、各場合に互いに独立して、Ｈ、Ｄ、Ｆ、Ｃｌ、Ｂｒ、Ｉ、ＣＮ、ＮＯ２、Ｂ（ＯＲ２）２、Ｓｉ（Ｒ２）３、１〜４０個のＣ原子を有する直鎖アルキル、アルコキシ若しくはチオアルコキシ基、または３〜４０個のＣ原子を有する分岐或いは環状アルキル、アルコキシ若しくはチオアルコキシ基（夫々は、１以上の基Ｒ２により置換されてよく、１以上の隣接しないＣＨ２基は、-Ｒ２Ｃ=ＣＲ２-、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、-Ｏ-、-Ｓ-、-ＣＯＯ-若しくは-ＣＯＮＲ２で置き代えられてよく、また、１以上のＨ原子は、Ｄ、Ｆ、Ｃｌ、Ｂｒ、Ｉ、ＣＮ若しくはＮＯ２で置き代えられてよい。）、または、１以上の基Ｒ２により置換されてよいアリールアミン若しくは置換カルバゾール、または１以上の非芳香族基Ｒ１により置換されてよい５〜４０個の芳香族環原子を有する芳香族若しくは複素環式芳香族環構造、または１以上の非芳香族基Ｒ１により置換されてよい５〜４０個の芳香族環原子を有するアリールオキシ若しくはヘテロアリールオキシ基、またはこれらの構造の組み合わせであり；ここで、２以上の置換基Ｒ１は、互いにモノ-或いはポリ環状、脂肪族もしくは芳香族環構造を形成してもよく；
Ｒ２は、各場合に互いに独立して、Ｈ、Ｄまたは１〜１０個のＣ原子を有する脂肪族または芳香族炭化水素基であり、
Ａｒは、各場合に互いに独立して、１以上の非芳香族基Ｒ１で置換されてよい５〜２０個の芳香族環原子を有する芳香族若しくは複素環式芳香族環構造であり；ここで、同じ原子に結合する二個の基Ａｒは、単結合により互いに連結してもよい。
【００２９】
式（１）〜（５）の化合物の特に好ましい具体例中で：
Ｘは、出現毎に同一であるか異なり、Ｃ（Ｒ１）２、ＮＲ１、Ｏ、ＳまたはＣ=Ｏ、特に、Ｃ（Ｒ１）２から選ばれ、
Ｙは、出現毎に同一であるか異なり、ＣＲ１またはＮであり、ここで、式（１）〜（５）の０、１または２個の記号ＹがＮであり、特に、出現毎に同一であるか異なり、ＣＲであり、
Ｒは、出現毎に同一であるか異なり、Ｈ、Ｄ、Ｆ、Ｎ（Ａｒ）２、ＣＮ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または、各場合に１以上の非芳香族基Ｒにより置換されてよい５〜２５個の芳香族環原子を有する芳香族若しくは複素環式芳香族環構造、またはこれらの構造の組み合わせであり；ここで、２以上の基Ｒは、モノ-或いはポリ環状、脂肪族もしくは芳香族環構造を形成してもよく、特に、好ましくは、Ｈ、Ｎ（Ａｒ）２、１〜１０個のＣ原子を有する直鎖アルキル基または３〜１０個のＣ原子を有する分岐或いは環状アルキル基、特に、メチル基であり、または、各場合に１以上の非芳香族基Ｒにより置換されてよい５〜２５個の芳香族環原子を有する芳香族若しくは複素環式芳香族環構造であり、；ここで、２以上の基Ｒは、モノ-或いはポリ環状、脂肪族もしくは芳香族環構造を形成してもよく
Ｒ１は、出現毎に同一であるか異なり、Ｈ、Ｄ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または１以上の非芳香族基Ｒ１により置換されてよい５〜２５個の芳香族環原子を有する芳香族若しくは複素環式芳香族環構造、またはこれらの構造の組み合わせであり；ここで、２以上の置換基Ｒ１は、互いにモノ-或いはポリ環状、脂肪族もしくは芳香族環構造を形成してもよく、特に、好ましくは、Ｈ、１〜１０個のＣ原子を有する直鎖アルキル基、または３〜１０個のＣ原子を有する分岐或いは環状アルキル基、特に、メチル基であり、または１以上の非芳香族基Ｒ１により置換されてよい５〜１０個の芳香族環原子を有する芳香族環構造、特に、１以上の非芳香族基Ｒ１により置換されてよいフェニル基であり；ここで、２以上の置換基Ｒ１は、互いにモノ-或いはポリ環状、脂肪族もしくは芳香族環構造を形成してもよく、その他の記号は上記と同じ意味を有する。
【００３０】
式（１）〜（５）の好ましい具体例は、以下に示す、式（１ａ）〜（５ａ）である。
【化３】
2015212261.tif 000004
【００３１】
ここで、使用される記号は上記と同じ意味を有し、各構造中の最大二個のＹは、Ｎを表わす。特に、使用される記号は上記と同じ好ましい意味を有する。
【００３２】
これら化合物の特に好ましい具体例は、以下の式（１ｂ）〜（５ｂ）の化合物である。
【化４】
2015212261.tif 000005
【００３３】
式中、ＲとＸは上記と同じ意味を有する。
【００３４】
非常に特に好ましい式（１ｂ）〜（５ｂ）の化合物は、Ｘは、出現毎に同一であるか異なり、Ｃ（Ｒ１）２、ＮＲ１、Ｏ、ＳまたはＣ=Ｏ、特に、Ｃ（Ｒ１）２を表わし、ここで、Ｃ（ＣＨ３）２またはＣ（フェニル）２が特に好ましい。
【００３５】
本発明の特に好ましい具体例では、一般式（１）、（２）、（３）、（４）または（５）の化合物式は、以下の構造式１〜１８４を満足する。
【化５−１】
2015212261.tif 000006
【化５−２】
2015212261.tif 000007
【化５−３】
2015212261.tif 000008
【化５−４】
2015212261.tif 000009
【化５−５】
2015212261.tif 000010
【化５−６】
2015212261.tif 000011
【化５−７】
2015212261.tif 000012
【化５−８】
2015212261.tif 000013
【化５−９】
2015212261.tif 000014
【化５−１０】
2015212261.tif 000015
【化５−１１】
2015212261.tif 000016
【００３６】
上記記載の化合物には、一以上のポリマー化可能な基または一以上の電子吸引基または電子供与基が化合物中に存在することが好ましいかもしれない。
【００３７】
電子吸引基、たとえば、イミダゾール、トリアジン若しくはピリミジン誘導体または他の電子吸引基が式（１）〜（５）の化合物中に導入されたならば、電子輸送材料が生じ、それ自体を、対応して使用することができる。逆に、電子供与基、たとえば、アリールアミン基による置換は、正孔注入または正孔輸送材料を生じ、それ自体を対応して使用することができる。この型の材料の正確な構造に応じて、これらアリールアミノ置換化合物も蛍光ドーパントとして使用することができる。上記記載の本発明による化合物が非置換であるか、一芳香族置換であるならば、それらは、蛍光エミッターとしてまたは蛍光あるいは燐光エミッターのためのホスト材料として使用することができる。
【００３８】
ポリマー化可能な官能基が上記定義される化合物中に存在するならば、これらは、化合物のポリマー化のために使用することができる。こうして、ダイマー、オリゴマー、ポリマー或いはデンドリマーを調製することができる。このために特に好ましいのは、塩素、臭素、沃素、ボロン酸若しくはボロン酸エステルのような反応性脱離基により置換される化合物である。これらは、対応する共役、部分共役或いは非共役、ポリマー、オリゴマー或いはデンドリマーのコアの調製のためのモノマーとしても使用することができる。ポリマー化は、ここで好ましくは、ハロゲン官能基若しくはボロン酸官能基を介して生じる。
【００３９】
本発明の目的のために、用語オリゴマーは、約３〜９個の繰り返し単位を有する化合物に適用される。本発明の目的のために、ポリマーは１０個以上の繰り返し単位を有する化合物を意味するものと解される。
【００４０】
したがって、本発明は、更に、上記のとおりの、式（１）、（２）、（３）、（４）または（５）の１以上の化合物を含むダイマー、オリゴマー、ポリマー或いはデンドリマーに関し、ここで、１以上の基Ｒは、隣接する繰り返し単位への結合を表わす。化合物の連結に依存して、化合物は、オリゴマー或いはポリマーの主鎖または、オリゴマー、ポリマー或いはデンドリマーの側鎖を形成する。オリゴマー、ポリマー若しくはデンドリマーは、共役、部分共役或いは非共役であり得る。オリゴマー若しくはポリマーは、直鎖或いは分岐状或いは樹状であり得る。直鎖連結された構造においては、式（１）〜（５）の単位は、互いに直接的に連結し得るか、２価の基を介して、例えば、置換或いは非置換アルキレン基を介してか、ヘテロ原子を介してか、２価の芳香族基或いは複素環式芳香族基を介して、互いに直接連結し得る。分岐状構造においては、式（１）〜（５）の３個以上の単位は、例えば、三価或いは多価基、例えば、三価或いは多価芳香族基若しくは複素環式芳香族基を介して連結し、分岐状オリゴマーまたはポリマーを形成する。
【００４１】
オリゴマー及びポリマー中の式（１）〜（５）の繰り返し単位に対して、上記記載と同じ選好が適用される。
【００４２】
オリゴマー、ポリマー若しくはデンドリマーの調製のために、一般式（１）、（２）、（３）、（４）または（５）の官能化された化合物は、更なるモノマーとホモ重合若しくは共重合される。コポリマーの調製の場合には、式（１）、（２）、（３）、（４）または（５）の化合物は、０．１〜５０モル％の範囲で存在することが好ましい。適切で好ましいコモノマーは、(例えば、EP 842208若しくはWO 00/22026に従う)フルオレン、(例えば、EP 707020、EP 894107若しくはWO 06/061181に従う)スピロビフルオレン、(例えば、WO 92/18552に従う)パラ-フェニレン、(例えば、WO 04/070772若しくはWO 04/113468に従う)カルバゾール、(例えば、EP 1028136に従う)チオフェン、(例えば、WO 05/014689に従う)ジヒドロフェナントレン、(例えば、WO 04/041901若しくはWO 04/113412に従う)シス-及びトランス-インデノフルオレン、(例えば、WO 05/040302に従う)ケトン、(例えば、WO 05/104264若しくはDE 102005037734に従う)フェナントレン若しくは複数のこれら単位から選択される。これらポリマーは、通常、更なる単位を、例えば、(例えば、DE 102005060473に従う)ビニルトリアリールアミン若しくは(例えば、WO 06/003000に従う)燐光金属錯体及び/または電荷輸送単位、特に、トリアリールアミン系のもののような発光（蛍光或いは燐光）単位をも含む。
【００４３】
一或いは二以上のハロゲン官能基のいずれか、好ましくは、臭素が、本発明の化合物に選択的に導入することができることから、ダイマー、トリマー、テトラマー、ペンタマー等を特別に構築することも可能である。したがって、たとえば、二個の単官能化された化合物がスズキカップリングまたはヤマモトカップリングでカップリングすることができ、対応するダイマーが得られる。対応するテトラマーは、ハロゲン化とさらなる単官能化された化合物へのカップリングにより、選択的に入手可能である。
【００４４】
さらに、二個の単官能化された化合物が、官能化されない化合物とカップリングすることにより、対応するトリマーが得られる。ここで、カップリング反応は、好ましくはスズキカップリングである。対応するペンタマーは、ハロゲン化、好ましくは、臭素化とさらなる単官能化された化合物へのカップリングにより、選択的に入手可能である。同様に、ダイマー、トリマー、テトラマー、ペンタマーを、たとえば、それらをハロゲン化することにより官能化し、ハートビッヒ-ブッフバルトカップリングでアリールアミンと反応させることにより、対応する芳香族アミンを得ることも可能である。
【００４５】
本発明による式（１）〜（５）の化合物は、当業者に知られる合成工程により調製することができる。したがって、種々の骨格が、たとえば、式（１）〜（５）の化合物のためのスキーム１で一般的に示されるように、対応する三級アルコールの酸触媒環化により調製することができる。この骨格は、標準的方法、たとえば、フリ−デルクラフツアルキル化またはアシル化反応により、官能化することができる。さらに、その骨格は、有機化学の標準的方法により、臭素化することができる。臭素化された化合物は、さらなる官能化の基礎となる。したがって、それらは、アリールボロン酸あるいはアリールボロン酸誘導体へのスズキカップリングにより、または有機錫化合物へのスチル法により、拡張芳香族化合物に変換することができる。ハートビッヒ-ブッフバルト法による芳香族あるいは脂肪族アミンへのカップリングにより、対応するアミンが得られる。さらに、臭素化された誘導体は、リチウム化およびベンゾニトリルのような求電子試薬との反応、引き続く酸加水分解によりケトンに、または引き続く酸化によるクロロジフェニルホスフィンを使用してホスフィンオキシドへと変換することができる。
【００４６】
合成に使用することのできる出発化合物は、例えば、ジメチル2-ブロモイソフタレート（Organic Letters 2006, 8(25), 5841-5844）または、4-メチルナフタレンボロン酸（WO 99/10339）である。
【００４７】
スキーム1：5,6-および6,6-結合芳香族化合物のための一般スキーム
【化６】
2015212261.tif 000017
【００４８】
本発明は、以下の工程を有することを特徴とする、本発明の一般式（１）、（２）、（３）、（４）および（５）の化合物の調製方法にも関する。
【００４９】
ａ）官能化されたナフタレンまたは官能化されたアントラセンまたは対応する他の官能化された芳香族化合物の、芳香族及び／または複素環式芳香族化合物へのカップリング、ｂ）閉環反応によるナフタレンまたはアントラセンおよび芳香族及び／または複素環式芳香族化合物との間の一以上の二価ブリッジの形成。
【００５０】
実行されるさらなる反応工程は、
ａ）工程ａ）とｂ）により得られた親構造の塩素化、臭素化または沃素化による官能化、ｂ）引き続く芳香族アミンへのハートビッヒ-ブッフバルトカップリングまたはアリールボロン酸若しくはアリールボロン酸誘導体へのスズキカップリングまたは重合化、である。
【００５１】
本発明のプロセスにおいて、二価ブリッジは、好ましくは、Ｂ（Ｒ１）、Ｃ（Ｒ１）２、Ｓｉ（Ｒ１）２、Ｃ=ＮＲ１、Ｃ=Ｃ（Ｒ１）２、Ｏ、Ｓ、Ｃ=Ｏ、Ｓ=Ｏ、ＳＯ２、Ｎ（Ｒ１）、Ｐ（Ｒ１）およびＰ（=Ｏ）Ｒ１から形成され、使用される記号と指標は上記と同じ意味である。
【００５２】
ナフタレンまたはアントラセン上の官能基は、好ましくは、ボロン酸あるいはボロン酸誘導体である。芳香族または複素環式芳香族化合物へのカップリングのための官能基は、好ましくは、塩素、臭素若しくは沃素であり、特に、好ましくは、臭素である。芳香族または複素環式芳香族化合物へのカップリングのためのさらなる官能基は、好ましくは、式Ｃ（=Ｏ）-Ｏ-Ｒの二個のエステル基であり、ここで、Ｒは、１〜２０個のＣ原子を有するアルキル基である。二価基ブリッジの形成のためのさらなる官能化は、好ましくは、有機リチウム化合物またはグルニャール試薬の付加反応により実行され、三級アルコ−ルが得られる。
【００５３】
本発明は、本発明の化合物の使用またはダイマー、オリゴマー、ポリマー或いはデンドリマーの有機電子素子での使用にも関する。有機電子素子は、好ましくは、有機発光ダイオード（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）である。
【００５４】
本発明の化合物は、好ましくは、有機電子素子内で、エミッター化合物として、ホスト材料として、正孔輸送化合物として及び／または電子輸送化合物として使用される。正孔注入または正孔輸送材料としての使用のために、本発明の化合物は、好ましくは、電子供与基、たとえば、アリールアミン基等とともに供される。電子輸送材料としての使用のために、本発明の化合物は、好ましくは、電子吸引基、たとえば、イミダゾール、トリアジン或いはピリミジン誘導体とともに供される。ホスト材料としての使用のために、本発明の化合物は、好ましくは、非置換形態または一芳香族置換形態が適切である。したがって、それらは、蛍光または燐光エミッターのためのホスト材料としての使用することができる。エミッターとしての使用のためには、少なくとも一つの置換基Ｒがアリールアミン基Ｎ（Ａｒ）２またはＣＲ２=ＣＲ２Ａｒ基であることが好ましく、または、化合物が非置換炭化水素であることが好ましい。
【００５５】
本発明による素子中での、5-または6-員環を有する二重ブリッジ芳香族化合物の使用は、より高い効率と同時により長い寿命を有し、先行技術を超える効果を生じる。さらに、これら化合物は、顕著な分解もなくより多い量で昇華することもでき、それゆえに、先行技術に従う多くの材料よりも顕著により取り扱いやすい。
【００５６】
本発明は、正確な構造に依存して、好ましくは、対応する層中で電荷輸送材料及び／または電荷注入材料としての使用に関する。これらは、正孔輸送層、正孔注入層、電子輸送層または電子注入層のいずれかでありうる。電荷障壁材料、たとえば、正孔障壁材料、電子障壁材料または励起子障壁材料としての使用も可能である。
【００５７】
本発明は、同様に、上記のとおりの式（１）〜（５）の少なくとも一つの化合物を含む、有機電子素子、または、有機エレクトロルミネセンス素子（有機発光ダイオード若しくはポリマー発光ダイオード）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）に関する。
【００５８】
式（１）〜（５）の化合物は、好ましくは、電子素子中の層内部に存在する。
【００５９】
本発明は、また、上記のとおりの一以上の（１）〜（５）の化合物を含む層、好ましくは、有機層への使用に関する。
【００６０】
製品保護のための上記式（１）〜（５）の化合物の同じ選好が、有機電子素子に適用される。
【００６１】
有機エレクトロルミネセンス素子は、陰極、陽極及び少なくとも一つの発光層を含む。
これら層に加えて、更なる層、たとえば、各場合に１以上の正孔注入層、正孔輸送層、正孔障壁層、電子輸送層、電子注入層、励起子障壁層及び/または電荷生成層を含んでもよい。（IDMC 2003, Taiwan; Session 21 OLED (5), T. Matsumoto, T. Nakada, J.Endo, K. Mori, N. Kawamura, A. Yokoi, J.Kido, Multiphoton Organic EL Device Having Charge Generation Layer)。一以上の中間層、たとえば、励起子障壁層が二個の発光層に間に同様に挿入されてもよい。しかしながら、これら層の夫々は、必ずしも存在する必要はないことが指摘されねばならない。これら層は、上記のとおりの一般式（１）〜（５）の化合物を含んでもよい。
【００６２】
本発明の好ましい具体例では、式（１）〜（５）の化合物は、発光層中の発光化合物として使用される。ここで、有機エレクトロルミネセンス素子は、少なくとも一つの発光層または複数の発光層を有し、少なくとも一つの発光層は、上記のとおりの少なくとも一つの式（１）〜（５）の化合物を含む。複数の発光層が存在するならば、これらは、好ましくは、３８０ｎｍ〜７５０ｎｍ間に全体で複数の最大発光長を有し、全体として、白色発光が生じるものであり、換言すれば、蛍光若しくは燐光を発することができる種々の発光化合物が発光層中に使用される。特に好ましいものは、３層構造であり、その３層は青色、緑色及びオレンジ色若しくは赤色発光を呈する（基本構造については、例えば、WO 05/011013参照。）。
【００６３】
式（１）〜（５）の化合物が、発光層中の発光化合物として使用されるならば、好ましい使用は、一以上のマトリックス材料（＝ホスト材料）との組み合わせである。マトリックス（ホスト）とドーパントとを含む系中のホスト材料は、より高い割合で系中に存在する成分を意味するものと解される。１つのホストと複数のドーパントを含む系では、ホストは、混合物中で最も高い割合を有する成分を意味するものと解される。
【００６４】
式（１）〜（５）の化合物を含む混合物とマトリックス材料は、エミッターとマトリックス材料を含む全混合物を基礎として、式（１）〜（５）の化合物を、１〜５０体積％、好ましくは、２〜５０体積％、特に好ましくは、３〜４０体積％、特に５〜１５体積％を含む。対応して、混合物は、エミッターとマトリックス材料を含む全混合物を基礎として、マトリックス材料を、９９〜５０体積％、好ましくは、９８〜５０体積％、特に好ましくは、９７〜６０体積％、特に９５〜８５体積％を含む。
【００６５】
この目的のために適切なホスト材料（マトリックス材料）は、種々なクラスの物質からの材料である。好ましいホスト材料は、オリゴアリーレン（例えば、EP 676461に従う2,2’,7,7’-テトラフェニルスピロビフルオレン若しくはジナフチルアントラセン）、特に、縮合芳香族基を含むオリゴアリーレン、オリゴアリーレンビニレン（例えば、ＤＰＶＢｉ若しくはEP 676461に従うスピロ-ＤＰＶＢｉ）、ポリポダル金属錯体（例えば、WO 04/081017に従う）、正孔伝導化合物（例えば、WO 04/058911に従う）、電子伝導化合物、特に、ケトン、ホスフィンオキシド、スルホキシド等（例えば、WO 05/084081及びWO 05/084082に従う）、アトロプ異性体（例えば、WO 06/048268に従う）、ボロン酸誘導体（例えば、WO 06/177052に従う）若しくはベンズアントラセン（例えば、未公開出願DE102007024850.6に従う）のクラスから選択される。特に好ましいホスト材料は、ナフタレン、アントラセン、ベンズアントラセン及び/またはピレンを含むオリゴアリーレン若しくはこれら化合物のアトロプ異性体、ケトン、ホスフィンオキシド及びスルホキシドのクラスから選択される。非常に特に好ましいホスト材料は、アントラセン、ベンズアントラセン及び/またはピレンを含むオリゴアリーレン若しくはこれら化合物のアトロプ異性体のクラスから選択される。本発明の目的のために、オリゴアリーレンは、少なくとも３個のアリール或いはアリーレン基が互いに結合する化合物を意味するものと解されることを意図している。非常に特に好ましいのは、少なくとも一つのアリール基が縮合アリール基である、9,10-ジアリールアントラセン誘導体または少なくとも一つのアリール基が縮合アリール基である、2,9,10-トリアリールアントラセン誘導体である。
【００６６】
さらに好ましい応用は、蛍光または燐光エミッターのためのホスト材料としての化合物の使用である。燐光エミッターのためのマトリックス材料として使用される化合物のためには、ブリッジ基Ｘが、同一であるか異なり、Ｃ=Ｃ（Ｒ１）２およびＮＲ１から選ばれることが好ましく、一以上の基Ｘは、ＮＲ１であり、Ｒ１は上記定義のとおりであり、特に好ましくは、電子欠損ヘテロアリール基、たとえば、トリアジン、ピリミジン、ピラジン、ピリジンまたはイミダゾールである。
【００６７】
発光層中の式（１）〜（５）のホスト材料の割合は、５０．０〜９９．９体積％、好ましくは、８０．０〜９９．５体積％、特に好ましくは９０．０〜９９．０体積％である。
対応して、ドーパントの割合は、０．１〜５０．０体積％、好ましくは、０．５〜２０．０体積％、特に好ましくは、１．０〜１０．０体積％である。
【００６８】
好ましいドーパントは、モノスチリルアミン、ジスチリルアミン、トリスチリルアミン、テトラスチリルアミン及びアリールアミンのクラスから選択される。モノスチリルアミンは、１個のスチリル基と少なくとも１個のアミン、好ましくは芳香族アミンを含む化合物を意味すると解される。ジスチリルアミンは、２個のスチリル基と少なくとも１個のアミン、好ましくは芳香族アミンを含む化合物を意味すると解される。トリスチリルアミンは、３個のスチリル基と少なくとも１個のアミン、好ましくは芳香族アミンを含む化合物を意味すると解される。テトラスチリルアミンは、４個のスチリル基と少なくとも１つのアミン、好ましくは芳香族アミンを含む化合物を意味すると解される。本発明の目的のために、アリールアミン若しくは芳香族アミンは、窒素に直接結合した３個の芳香族若しくは複素環式芳香族環構造を含み、そのうちの少なくとも１個は、好ましくは、少なくとも１４個の芳香族環原子を有する縮合環構造である。スチリル基は、特に好ましくは、スチルベンであり、二重結合上または芳香族構造上でさらに置換されてもよい。この型のドーパントの例は、置換或いは非置換トリスチルベンアミンまたは例えば、WO 06/000388、WO 06/058737、WO 06/000389、WO 07/065549及びWO 07/115610に記載される。さらに、好ましいドーパントは、WO 06/122630に従うさらなる化合物である。好ましいドーパントは、さらに、アリールアミン誘導体またはモノベンゾインデノフルオレン若しくはジベンゾインデノフルオレンのアリールアミン誘導体若しくはビス（ジアリールアミン）誘導体であり、たとえば、WO 08/006449またはWO 07/140847に従う。再度さらに好ましいドーパントは、未公開出願DE102008035413.9に記載される化合物である。
【００６９】
式（１）〜（５）の化合物の可能な更なる使用は、正孔輸送若しくは正孔注入層での正孔輸送材料として若しくは正孔注入材料としての使用である。この使用は、一以上のブリッジＸが、Ｓ若しくはＮＲ１であるならば、及び/または一以上の基ＲがＮ（Ａｒ）２であるならば、特に適切である。この型の化合物は、さらに、電子障壁層中に使用することもできる。
【００７０】
式（１）〜（５）の化合物の更なる可能な使用は、電子輸送層での電子輸送材料としての使用である。この目的のために特に適切なのは、少なくとも一つの電子欠損複素環式芳香族基により置換された式（１）〜（５）の化合物である。電子欠損複素環式芳香族基は、少なくとも一つの窒素原子と対応する縮合構造を有する６員環複素環式芳香族環であり、たとえば、ピリジン、ピラジン、ピリミジン、ピリダジン、トリアジン、キノリン、キノキサリンまたはフェナントレンであり、少なくとも一つの窒素原子とＮ、Ｏ若しくはＳから選ばれるさらなるヘテロ原子および対応する縮合構造を有する５員環複素環式芳香族環であり、たとえば、ピラゾール、イミダゾール、オキサゾール、オキサジアゾール若しくはベンズイミダゾールである。式（１）〜（５）の化合物が、電子輸送材料として使用されるならば、ブリッジＸは、好ましくは、Ｃ（Ｒ１）２である。さらに、少なくとも一つのブリッジＸが、Ｃ=Ｏ、Ｐ（=Ｏ）Ｒ１、ＳＯまたはＳＯ２を表わすならば、化合物は、電子輸送材料としても適切である。この型の化合物は、さらに、正孔障壁層中にも使用することができる。
【００７１】
更に好ましい有機エレクトロルミネッセンス素子は、１以上の層が、昇華プロセスにより適用され、材料は、１０−５mbar未満、好ましくは１０−６mbar未満、特に好ましくは１０−７mbar未満の圧力で、真空昇華ユニット中で真空蒸着されることを特徴とする。
【００７２】
同様に好ましい有機エレクトロルミネッセンス素子は、１以上の層が、ＯＶＰＤ（有機気相堆積）プロセス若しくはキャリアガス昇華により適用され、材料は、１０−５mbar〜１barの圧力で、適用されることを特徴とする。
【００７３】
更に、好ましい有機エレクトロルミネッセンス素子は、１以上の層が、溶液から、例えば、スピンコーティングにより、若しくは、例えばスクリーン印刷、フレキソ印刷或いはオフセット印刷、特に好ましくはＬＩＴＩ（光誘起熱画像化、熱転写印刷）或いはインクジェット印刷のような任意の所望の印刷プロセスにより製造されることを特徴とする。可溶性の化合物は、所望に応じて適切な置換により得られ、この目的のためには必要である。これらの方法は、オリゴマー及びポリマーのために特に適切である。
【００７４】
これらのプロセスは、当業者に一般的に知られており、当業者により、問題なく、上記定義される式（１）〜（５）の化合物を含む有機エレクトロルミネッセンス素子に適用することができる。
【００７５】
本発明は、いくつかの例を参照していまや説明されるが、本発明の範囲に関して限定するものと理解してはならない。
【００７６】
例
次の合成は、他に断らない限り、無水溶媒中で、保護ガス雰囲気下で行われる。
【００７７】
スキーム２：
一般的合成手順：
【化７】
2015212261.tif 000018
【００７８】
例１：
ジメチル2-（4-メチルナフタレン-1-イル）イソフタレート１の調製のための合成手順：
【化８】
2015212261.tif 000019
【００７９】
３５ｇ（１４８ミリモル）の4-メチルナフタレンボロン酸、３３．８ｇ（１２４ミリモル）のジメチル2-ブロモイソフタレートと２２０ｍｌの２ＭＮａ２ＣＯ３溶液が、１ｌのトルエンと１ｌのＥｔＯＨ中に懸濁され、混合物は、Ｎ２で飽和され、２．９ｇ（３ミリモル）のテトラキス（トリフェニルホスフィン）パラジウム（０）が添加され、混合物は、２時間煮沸加熱される。混合物は、３ｌの水/ＭｅＯＨ/６ＭＨＣｌ  １：１：１の混合物中に注がれ、ベージュ色の沈殿物が吸引ろ過され、水、ＥｔＯＨおよびトルエンで洗浄され、乾燥される。１Ｈ-ＮＭＲによる生成物の内容は、３７ｇ（９０％）の全収率で約９５％。
【００８０】
例２：
2-［3-（1-ヒドロキシ-1-メチルエチル）-2-（4-メチルナフタレン-1-イル）フェニル］プロパン-2-オル２の調製のための合成手順：
【化９】
2015212261.tif 000020
【００８１】
保護ガス下、７３ｇ(２２７ミリモル)のジメチル2-（4-メチル-ナフタレン-1-イル）イソフタレート（例１からの）が、２０００ｍｌのＴＨＦ中に先ず導入され、０℃に冷却される。この温度で、３００ｍｌの２Ｍ塩化メチルマグネシウム溶液が滴下され、引き続き、混合物は一晩かけて室温にもたらされる。６００ｍｌの飽和ＮＨ４Ｃｌ溶液と９００ｍｌの水/濃ＨＣｌ  ８：１が、溶液に添加される。相は分離され、溶媒は真空除去される。１Ｈ-ＮＭＲによる生成物の内容は、７６．２ｇ（９０％）の全収率で約９０％。
【００８２】
例３：
1,1,5,5,9-ペンタメチル-1,5-ジヒドロベンゾ［m,n,o］アセトアントリレン３の調製のための合成手順：
【化１０】
2015212261.tif 000021
【００８３】
保護ガス下、６６．９ｇ（２００ミリモル）の2-［3-（1-ヒドロキシ-1-メチルエチル）-2-（4-メチルナフタレン-1-イル）フェニル］プロパン-2-オル（例２からの）が、２６８ｇ（２７３４ミリモル）のポリ燐酸中に先ず導入され、０℃に冷却される。引き続き、混合物は１００℃で３時間攪拌され、室温に冷却される。水が氷冷された混合物に添加され、混合物は酢酸エチルで抽出され、溶媒は真空除去される。１Ｈ-ＮＭＲによる生成物の内容は、６０ｇ（９４％）の全収率で約９６％。
【００８４】
例４：
3-ブロモ-1,1,5,5,9-ペンタメチル-1,5-ジヒドロベンゾ［m,n,o］アセトアントリレン４の調製のための合成手順
【化１１】
2015212261.tif 000022
【００８５】
保護ガス下、５１ｇ（１７３ミリモル）の1,1,5,5,9-ペンタメチル-1,5-ジヒドロベンゾ［m,n,o］アセトアントリレン（例３からの）が、１５００ｍｌのクロロホルム中に先ず導入され、０℃に冷却される。３１ｇ（１７４ミリモル）のＮＢＳがこの溶液に分割して添加され、混合物は、一晩中攪拌される。Ｎａ２ＳＯ３溶液が混合物に添加され、相が分離され、溶媒は真空除去される。１Ｈ-ＮＭＲによる生成物の内容は、４６ｇ（７１％）の全収率で約９５％。
【００８６】
例５：
ビス（4-tert-ブチルフェニル）（1,1,5,5,9-ペンタメチル-1,5-ジヒドロベンゾ［m,n, o］アセトアントリレン-3-イル）アミン５の調製のための合成手順
【化１２】
2015212261.tif 000023
【００８７】
１０００ｍｌのジオキサン中の３２．７ｇ（８６．６ミリモル）の3-ブロモ-1,1,5,5,9-ペンタメチル-1,5-ジヒドロベンゾ［m,n,o］アセトアントリレン（例４からの）と２７ｇ（９５．９ミリモル）のビス（4-tert-ブチルフェニル）アミンの脱気溶液が、Ｎ２で１時間飽和される。ついで、まず、０．９ｍｌ（４．３ミリモル）のＰ（ｔＢｕ）３それから０．４８０ｇ（２．１ミリモル）の酢酸パラジウムが溶液に添加され、固体状態の１２．６ｇ（１３１ミリモル）のＮａＯｔＢｕが、引き続き添加される。反応混合物は、１８時間還流下加熱される。混合物が室温に冷却された後、１０００ｍｌの水が注意深く添加される。有機相が、４×５０ｍｌのＨ２Ｏで洗浄され、ＭｇＳＯ４で乾燥され、溶媒は真空除去される。純粋生成物が再結晶化により得られる。１Ｈ-ＮＭＲによる生成物の内容は、４０ｇ（８０％）の全収率で約９９．９％。
【００８８】
例６
3-ニトロ-1,1,5,5,9-ペンタメチル-1,5-ジヒドロベンゾ［m,n,o］アセトアントリレン６の調製のための合成手順
【化１３】
2015212261.tif 000024
【００８９】
１２．０ｍｌの氷酢酸と１．３９ｍｌ（３３．５ミリモル）の発煙硝酸が、氷冷されながら保護ガス雰囲気下５０ｍｌの二首フラスコ中で注意深く混合される。１０．０ｇ（３３．５ミリモル）の芳香族化合物３が保護ガス雰囲気下２５０ｍｌの二首フラスコ中の７５ｍｌのニトロベンゼン中に溶解される。氷酢酸/硝酸混合物が、この溶液に０℃でゆっくりと滴下され、反応混合物はＴＬＣモニタリングでゆっくりとＲＴにもたされる。反応が終了すると、バッチは、注意深く氷水に添加され、十分な量の酢酸エチルが添加され、相が分離され、乾燥され、蒸発され、黄褐色固体として９．８ｇ（８５％）の生成物が得られ、次の反応に直接使用することができる。
【００９０】
例７
1,1,5,5,9-ペンタメチル-1,5,8b,10b-テトラヒドロベンゾ［m,n,o］アセトアントリレン-3-イルアミン７の調製のための合成手順
【化１４】
2015212261.tif 000025
【００９１】
１０．０ｇ（２９．１ミリモル）のニトロ化合物６が１００ｍｌのメタノールに懸濁され、０．７４ｇのＰｄ/Ｃ（１０％）が保護ガス雰囲気下添加され、混合物は０℃に冷却される。この温度で２．９ｇ（７８．６ミリモル）のＮａＢＨ４が小分割して注意深く添加される。反応溶液は、ＴＬＣによりモニターされ、ゆっくりと室温にもたらされる。反応が終了すると、１００ｍｌのメタノールが氷冷で添加され、水素が追い出される。引き続き、水が注意深く０℃で添加され、混合物は、十分な量のジクロロメタンで抽出され、乾燥され、蒸発される。粗生成物は、熱トルエン/ヘプタン  １：２５での攪拌により洗浄され、薄青色固体として６．８ｇ（７４％）の生成物が得られる。
【００９２】
例８
トリス（1,1,5,5,9-ペンタメチル-1,5,8b,10b-テトラヒドロベンゾ［m,n,o］アセトアントリレン-3-イル）アミン８の調製のための合成手順
【化１５】
2015212261.tif 000026
【００９３】
４．１５ｇ（１３．２５ミリモル）のアミン７が、１０．０ｇ（２６．５ミリモル）の臭化物４とともに１２５ｍｌのトルエン中に懸濁され、混合物は３０分間Ｎ２を通すことにより脱気される。０．６６ｍｌのトリス-tert-ブチルホスフィン（トルエン中１M/ｌ）が懸濁液中に注入され、５９．５ｍｇ（０．２７ミリモル）のＰｄ（ＯＡｃ）２が添加される。ついで混合物は短時間脱気され、１．９１ｇ（１８．９ミリモル）のＮａＯｔＢｕ（固体として脱気）がついで添加され、反応混合物は３時間激しい還流下攪拌される。反応溶液は冷却され、トルエン/酢酸エチルで希釈され、アロクックスＢ（活性度１）でろ過される。ヘプタン/トルエン  １０：１から再結晶化され、白色粉末として８．７ｇ（７３％）の生成物が得られる。
【００９４】
例９：ＯＬＥＤの製造
本発明によるＯＬＥＤの製造が、WO 04/058911に従う一般的プロセスにより製造されるが、ここに記載される状況（層の厚さの変化、使用される材料）に適合された。
【００９５】
以下の例９．１〜９．４は、多くのＯＬＥＤの結果を示す。構造化されたＩＴＯ（インジウム錫酸化物）で被覆された硝子板が、ＯＬＥＤの基板を形成する。改善された加工のために、２０ｎｍのＰＥＤＯＴ（水からスピンコート、H.C.Stack,Goslar独から購入。ポリ（3,4-エチレンジオキシ-2,5-チオフェン））が、基板に適用される。
【００９６】
ＯＬＥＤは、次の層配列から成る：
基板／ＰＥＤＯＴ（２０ｎｍ）／ＨＩＬ１（５ｎｍ）／ＨＩＬ２（１１０ｎｍあるいは１４０ｎｍ）／ＨＴＭ（２０ｎｍ）／発光層＝ＥＭＬ（３０ｎｍ）／ＡｌＱ３（２０ｎｍ）及び最後に陰極。例９．１と９．２からのＯＬＥＤは、厚さ１１０ｎｍを有するＨＩＬ２層を含み、例９．３と９．４からのＯＬＥＤは、厚さ１４０ｎｍを有するＨＩＬ２層を含む。
【００９７】
ＰＥＤＯＴとは別のすべての材料は、真空室中で熱蒸着される。ここで発光層は、共蒸発によりホストと前混合されるマトリックス材料（ホスト）とドーパントとから常に成る。陰極は、１ｎｍ厚のＬｉＦ層と上に堆積された１００ｎｍのＡｌ層により形成される。
表１は、ＯＬＥＤを構築するために使用された材料の化学構造を示す。
【００９８】
これらのＯＬＥＤは、標準方法により特性決定される；この目的のために、エレクトロルミネセンススペクトル、効率（ｃｄ／Ａで測定）、電流/電圧/輝度特性線（ＩＵＬ特性線）から計算した、輝度の関数としてのパワー効率（Ｉｍ／Ｗで測定）及び寿命が測定される。寿命は２５，０００ｃｄ／ｍ２あるいは６０００ｃｄ／ｍ２の初期輝度が半分に低下した時間として定義される。使用電圧は、ＯＬＥＤが１ｃｄ／ｍ２の輝度に達する電圧として定義される。
【００９９】
表２は、正孔輸送材料としての本発明による化合物の使用を示す二個のＯＬＥＤ（例９．１と９．２）の結果を示す。使用された本発明による正孔輸送材料（ＨＴＭ）は、表１からのＨＴＭ１である。比較として先行技術に従う化合物ＮＰＢが使用される。先行技術と比べて、化合物ＨＴＭ１は、実質的に変わらない駆動および使用電圧で増加した効率と寿命によりＮＰＢより優れている。
【０１００】
例９．３と９．４は、青色発光ＯＬＥＤを示し、先行技術に従うドーパントＤ２が、９．３で使用され、本発明によるドーパントＤ３が、９．４で使用されている。見て取ることができるように、本発明による物質は、顕著に暗青色の色座標、すなわち、より低いＣＩＥｙ値を示す。しかしながら、Ｄ３は、同様の電流効率（ｃｄ/Ａで測定）を示し、すなわち、量子効率は、先行技術と比べて顕著に改善されており、表２にも示されている。
本発明による化合物Ｄ３の更なる利益は、先行技術に従う化合物Ｄ２と比べて改善された寿命である。Ｄ３は、暗青色の色座標を示し、それゆえに、使用される６０００ｃｄ／ｍ２の初期輝度に対してより顕著により高い電流で駆動されなければならないが、本発明による化合物を使用して、ほとんど５０％の寿命の顕著な改善が得られる。これは、Ｄ３がＤ２より高い固有の安定性を有することを示している。
【表１】
2015212261.tif 000027
【表２】
2015212261.tif 000028
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
式（１）の化合物。
【化１】
2015212261.tif 000034
（式中：
Ｘは、各場合に互いに独立して、Ｃ（Ｒ１）２、Ｓｉ（Ｒ１）２、Ｎ（Ｒ１）、ＯおよびＳから選ばれる二価ブリッジであり、
Ｙは、ＣＲであり、
Ｒは、各場合に互いに独立して、Ｈ、Ｄ、Ｆ、Ｎ（Ａｒ）２、ＣＮ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または、各場合に１以上の非芳香族基Ｒにより置換されてよい５〜２５個の芳香族環原子を有する芳香族若しくは複素環式芳香族環構造であり；
Ｒ１は、各場合に互いに独立して、Ｈ、Ｄ、１〜２０個のＣ原子を有する直鎖アルキル若しくはアルコキシ基、または３〜２０個のＣ原子を有する分岐或いは環状アルキル若しくはアルコキシ基（夫々は、１以上の基Ｒ２により置換されてよく、また、１以上のＨ原子は、Ｆで置き代えられてよい。）、または１以上の非芳香族基Ｒ１により置換されてよい５〜２５個の芳香族環原子を有する芳香族若しくは複素環式芳香族環構造であり；
Ｒ２は、各場合に互いに独立して、Ｈ、Ｄまたは１〜２０個のＣ原子を有する脂肪族または芳香族炭化水素基であり、
Ａｒは、各場合に互いに独立して、１以上の非芳香族基Ｒ１で置換されてよい５〜４０
個の芳香族環原子を有する芳香族若しくは複素環式芳香族環構造である。）
【請求項２】
Ａｒは、ベンゼン、ビフェニル、ナフタレン、ピリジン、ピリミジン、ピラジン、ピリダジン、トリアジン、キノリン、イソキノリン、フラン、チオフェン、ピロール、ベンゾフラン、ベンゾチオフェン及びインドールから選ばれることを特徴とする、請求項１記載の化合物。
【請求項３】
Ｒは、各場合に互いに独立して、Ｈ、Ｄ、Ｆ、Ｎ（Ａｒ）２、ＣＮ、メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、オクチニル、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、２-メチルブトキシベンゼン、ナフタレン、アントラセン、フェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-若しくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンまたはベンゾチアジアゾールであることを特徴とする、請求項１記載の化合物。
【請求項４】
Ｒ１は、各場合に互いに独立して、各場合に互いに独立して、Ｈ、Ｄ、メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、オクチニル、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、２-メチルブトキシベンゼン、ナフタレン、アントラセン、フェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-若しくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンまたはベンゾチアジアゾールであることを特徴とする、請求項１記載の化合物。
【請求項５】
Ｘは、Ｃ（Ｒ１）２から選ばれ、
Ｒは、出現毎に同一であるか異なりＨ、Ｄ、Ｆ、Ｎ（Ａｒ）２、ＣＮ、１〜１０個のＣ原子を有する直鎖アルキル基または３〜４０個のＣ原子を有する分岐或いは環状アルキル基であり、または、各場合に１以上の非芳香族基Ｒにより置換されてよい５〜２５個の芳香族環原子を有する芳香族若しくは複素環式芳香族環構造であり、
Ｒ１は、出現毎に同一であるか異なり、Ｈ、１〜１０個のＣ原子を有する直鎖アルキル基、または３〜１０個のＣ原子を有する分岐或いは環状アルキル基であり、または１以上の非芳香族基Ｒ１により置換されてよい５〜１０個の芳香族環原子を有する芳香族若しくは複素環式芳香族環構造であることを特徴とする、請求項１記載の化合物。
【請求項６】
Ｒは、メチル基であり、
Ｒ１は、出現毎に同一であるか異なり、メチル基、１以上の非芳香族基Ｒ１により置換されてよいフェニル基であることを特徴とする、請求項１乃至５何れか１項記載の化合物。
【請求項７】
式（１ａ）から選択される、請求項１乃至６何れか１項記載の化合物。
（式中、使用される記号は請求項１で言及される意味を有する。）
【化２】
2015212261.tif 000035
【請求項８】
式（１ｂ）の化合物から選択される、請求項１乃至７何れか１項記載の化合物。
（式中、ＲとＸは請求項１で言及される意味を有する。）
【化３】
2015212261.tif 000036
【請求項９】
有機発光ダイオード（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）から選択される有機電子素子における請求項１〜８何れか１項記載の化合物の使用。
【請求項１０】
請求項１〜８何れか１項記載の一以上の化合物を含む、有機エレクトロルミネセンス素子（有機発光ダイオード若しくはポリマー発光ダイオード）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）若しくは有機レーザーダイオード（Ｏ-ｌａｓｅｒ）から選択される有機電子素子。
【請求項１１】
請求項１〜８何れか１項記載の１以上の化合物を含む、有機層。
【請求項１２】
請求項１〜８何れか１項記載の化合物が、発光層中の発光化合物として及び／または発光層中の蛍光発光または燐光発エミッターのためのホスト材料として及び／または正孔注入または正孔輸送層中の正孔輸送材料として及び／または電子障壁層中の電子障壁材料として及び／または正孔障壁層中の正孔障壁材料として及び／または電子注入または電子輸送層中の電子輸送材料として使用されることを特徴とする、請求項６記載の有機電子素
子。
【外国語明細書】
2015212261000001.pdf